АКТИВАЦИЯ ВЫСОКОСЕЛЕКТИВНЫХ КАТАЛИЗАТОРОВ В УСТАНОВКАХ СИНТЕЗА ОКСИДОВ ОЛЕФИНОВ

1. Способ регулирования температуры активации процесса эпоксидирования, включающий в себя:
доведение реактора, включающего в себя высокоселективный катализатор, до первой температуры с помощью внешнего теплового источника реактора, не смотря на то, что в реакторе остаются конструктивные ограничения и поддерживается газовый поток к реактору, который заключается в пределах 25-100% расчетных расходов; и
последующее введение, по меньшей мере, олефина и затем кислорода к подаваемому газу, чтобы вызвать теплоту реакции в упомянутом реакторе для поднятия первой температуры до второй температуры, которая больше первой температуры.
2
2. Способ по п.1, в котором вторую температуру в реакторе регулируют установлением скорости подачи, по меньшей мере, одного из упомянутого - олефина, кислорода, СО и/или замедлителя.
3. Способ по п.1 дополнительно включает в себя регулирование уровня концентрации кислорода на выходе реактора.
4. Способ по п.3, в котором упомянутого установления достигают с помощью изменения потока одного из олефина, кислорода, диоксида углерода и/или замедлителя в упомянутый загружаемый газ.
5. Способ по п.4, в котором поток кислорода устанавливают, используя кислородосмесительную станцию.
6. Способ по п.1, в котором вторая температура превышает максимальную температуру охладителя реактора.
7. Способ по п.1, в котором упомянутый высокоселективный катализатор включает в себя серебро в количестве вплоть до 45 вес.%.
2
8. Способ по п.7, в котором упомянутое серебро нанесено на твердый тугоплавкий носитель, имеющий площадь поверхности не более 20 м/г.
9. Способ по п.8, в котором упомянутым твердым тугоплавким носителем является альфа-оксид алюминия.
10. Способ по п.7 дополнительно включает в себя промотирующее количество рения.
11. Способ по п.10, в котором упомянутое промотирующее количество рения составляет от примерно 0,01 вес.% до примерно 1 вес.%.
12. Способ по п.10 дополнительно включает в себя промотирующее количество, по меньшей мере, одного щелочного металла.
13. Способ по п.12, в котором упомянутый, по меньшей мере, один щелочной металл является комбинацией лития и цезия.
14. Способ по п.7 дополнительно включает в себя промотирующее количество, по меньшей мере, одного переходного металла, выбранного из Mo, W, Cr, Ti, Hf, Zr, V, Ta и Nb.
15. Способ по п.1, в котором упомянутый высокоселективный катализатор является прокаленным катализатором.
16. Способ по п.7 дополнительно включает в себя промотирующее количество серы.
17. Способ по п.1, в котором упомянутая первая температура составляет от примерно 180°C до примерно 250°C.
18. Способ по п.1, в котором упомянутая вторая температура составляет от примерно 240°C до примерно 290°C.